(57)【要約】      （修正有）【課題】粘着力が高く且つ過酷条件（高温又は高温多湿条件）下で粘着耐久性に優れた粘着剤組成物、粘着剤層が積層されてなる偏光板及び前記偏光板が備えた表示装置の提供。【解決手段】溶解度パラメーター（ＳＰ値）が１０．２〜１３．０（Ｃａｌ／ｃｍ３）０．５の範囲であるシランカップリング剤を含む粘着剤組成物であり、粘着力が高く且つ耐熱・耐湿熱耐久性に優れている粘着剤組成物。アクリル系重合体１００重量部に対し、０．０１〜５重量の前記シランカップリング剤を含有する粘着剤組成物。【選択図】なし【特許請求の範囲】
【請求項１】
溶解度パラメーターが１０．２〜１３．０（Ｃａｌ／ｃｍ３）０．５の範囲であるシランカップリング剤を含む粘着剤組成物。
【請求項２】
アクリル系共重合体、架橋剤、及び溶解度パラメーターが１０．２〜１３．０（Ｃａｌ／ｃｍ３）０．５の範囲であるシランカップリング剤を含むことを特徴とする請求項１に記載の粘着剤組成物。
【請求項３】
シランカップリング剤が下記の化学式１で示されるシラン化合物を含むことを特徴とする請求項１に記載の粘着剤組成物。
【化１】
2015048481.tif 000011
［前記式中、
Ｒ１は、水素、Ｃ１−Ｃ６のアルキル基、ニトロ、シアノ、アシル基、アルコキシカルボニル基、及びスルホン基からなる群より選ばれる一種以上の置換基によって置換又は非置換のフェニル、ニトロ、ＣＯＲ３、またはＳＯ２Ｒ４を表し；
Ｘは、ＮＨ、Ｏ、またはＳを表し、但し、Ｒ１がＣＯＲ３である場合はＮＨまたはＳを表し；
ｍは、０〜４の整数を表し；
ｎは、１〜３の整数を表し；
Ｒ２は、Ｃ１−Ｃ６のアルキル基を表し；
Ｒ３及びＲ４は、それぞれ独立してＣ１−Ｃ６のアルキル基またはアリール基を表す。］
【請求項４】
シランカップリング剤が下記の化学式２〜６で示されるシラン化合物からなる群より選ばれる一種以上を含むことを特徴とする請求項１に記載の粘着剤組成物。
【化２】
2015048481.tif 000012
【化３】
2015048481.tif 000013
【化４】
2015048481.tif 000014
【化５】
2015048481.tif 000015
【化６】
2015048481.tif 000016
【請求項５】
シランカップリング剤が固形分の含量を基準としてアクリル系共重合体１００重量部に対し、０．０１〜５重量部の範囲で含まれることを特徴とする請求項２に記載の粘着剤組成物。
【請求項６】
請求項１〜５のいずれかに記載の粘着剤組成物からなる粘着剤層が積層されてなる偏光板。
【請求項７】
液晶セルの少なくとも一方の面に請求項６に記載の偏光板が備えられた表示装置。
【発明の詳細な説明】
【技術分野】
【０００１】
本発明は、粘着剤組成物及びこれを含む偏光板に係り、より詳しくは、粘着力が高く且つ過酷条件（高温または高温多湿条件）下での粘着耐久性に優れた粘着剤組成物、これを含む偏光板、及び液晶表示装置に関する。
【背景技術】
【０００２】
液晶表示装置（Ｌｉｑｕｉｄ  ｃｒｙｓｔａｌ  ｄｉｓｐｌａｙ  ｄｅｖｉｃｅ；ＬＣＤ）は、液晶セルと前記液晶セルの両面に粘着剤層を介して貼り付けられた偏光板を含む液晶パネルを具備する。
【０００３】
液晶セルと偏光板との貼り合わせのための粘着剤は、基材との密着性、光漏れ防止性、耐熱・耐湿熱の耐久性だけでなく、粘着力のような物性をも同時に満たす特性を有する必要がある。しかし、これらを満たすために要求される粘着剤の特性のうち、特に耐久性と粘着力を満たすために要求される特性が互いに相反するため、これらをいずれも満たすには至っていない実情である。
【０００４】
このような問題を解決するために、粘着剤にシランカップリング剤を添加する方法が提案された。日本特開平８−１０４８５５号には、基板の表面に偏光板を良好な接着強度で貼り付け可能とし、且つ、必要に応じて基板に損傷を与えたり粘着剤を残存させたりすることなく基板の表面から偏光板を剥離するために、アクリル系ポリマーに下記の化学式Ｉで示される化合物のようにβ−ケトエステル基とアルコキシ基を有するシラン化合物が含有された粘着剤組成物が開示されている。
【０００５】
【数１】
2015048481.tif 000002
【０００６】
しかし、前記化合物は、初期粘着力が低く且つ過酷条件（高温または高温多湿条件）下では粘着耐久性が劣化するという問題点がある。
【先行技術文献】
【特許文献】
【０００７】
日本特開平８−１０４８５５号
【発明の概要】
【発明が解決しようとする課題】
【０００８】
本発明は、前記したような問題点を解決するためになされたものであって、その目的は、粘着力が高く且つ過酷条件（高温または高温多湿条件）下での粘着耐久性に優れた粘着剤組成物を提供することである。
本発明の他の目的は、前記粘着剤組成物からなる粘着剤層が積層されてなる偏光板を提供することである。
本発明のまた他の目的は、液晶セルの少なくとも一方の面に前記偏光板が備えられた表示装置を提供することである。
【課題を解決するための手段】
【０００９】
前記課題を解決するために、本発明は、溶解度パラメーターが１０．２〜１３．０（Ｃａｌ／ｃｍ３）０．５の範囲であるシランカップリング剤を含む粘着剤組成物を提供する。
【００１０】
また、本発明は、前記粘着剤組成物からなる粘着剤層が積層されてなる偏光板を提供する。
【００１１】
さらに、本発明は、液晶セルの少なくとも一方の面に前記偏光板が備えられた表示装置を提供する。
【発明の効果】
【００１２】
本発明に係る粘着剤組成物は、粘着力が高く且つ過酷条件（高温または高温多湿条件）下での粘着耐久性に優れ、偏光板を液晶セルに貼り付ける上で効果的に使用することができる。
【発明を実施するための形態】
【００１３】
以下、本発明をより詳しく説明することにする。
【００１４】
本発明の一実施の形態は、溶解度パラメーターが１０．２〜１３．０（Ｃａｌ／ｃｍ３）０．５の範囲であるシランカップリング剤を含む粘着剤組成物に関する。
【００１５】
本発明において溶解度パラメーターは、組成物の構成成分間の相互作用、すなわち、混合性を示す指標であって、分子モデリングシミュレータのＭａｔｅｒｉａｌｓ  Ｓｔｕｄｉｏ ６．１を利用し公知の方法にて求めることができる［参考文献：J. Phys. Chem. B 2011, 115, 2014-2023］。
【００１６】
前記シランカップリング剤の溶解度パラメーターが１０．２（Ｃａｌ／ｃｍ３）０．５未満の場合はシランカップリング剤のブリードアウト（ｂｌｅｅｄ−ｏｕｔ）により粘着剤の粘着耐久性が劣化し、１３．０（Ｃａｌ／ｃｍ３）０．５を超える場合は粘着剤のリワーク性が落ちるという問題点がある。
【００１７】
本発明の一実施の形態において、粘着剤組成物は、アクリル系共重合体、架橋剤、及び溶解度パラメーターが１０．２〜１３．０（Ｃａｌ／ｃｍ３）０．５の範囲であるシランカップリング剤を含んでいてよい。
【００１８】
本発明の一実施の形態において、前記アクリル系共重合体は、粘着剤樹脂として、炭素数１−１２のアルキル基を有する（メタ）アクリレート単量体と架橋可能な官能基を有する単量体の共重合体であってよい。ここで、（メタ）アクリレートとは、アクリレート及びメタクリレートのことを意味する。
【００１９】
炭素数１−１２のアルキル基を有する（メタ）アクリレート単量体としては、ｎ−ブチル（メタ）アクリレート、２−ブチル（メタ）アクリレート、ｔ−ブチル（メタ）アクリレート、２−エチルヘキシル（メタ）アクリレート、２−エチルブチル（メタ）アクリレート、エチル（メタ）アクリレート、メチル（メタ）アクリレート、ｎ−プロピル（メタ）アクリレート、イソプロピル（メタ）アクリレート、ペンチル（メタ）アクリレート、ｎ−オクチル（メタ）アクリレート、イソオクチル（メタ）アクリレート、ｎ−ノニル（メタ）アクリレート、イソノニル（メタ）アクリレート、デシル（メタ）アクリレート、ラウリル（メタ）アクリレートなどが挙げられ、これらは、単独または二種以上を混合して用いていてよい。中でもｎ−ブチルアクリレート、２−エチルヘキシルアクリレート、またはこれらの混合物が好ましい。
【００２０】
炭素数１−１２のアルキル基を有する（メタ）アクリレート単量体は、アクリル系共重合体の調製に用いられる総単量体１００重量％に対し、８０〜９９重量％の範囲で含まれることが好ましく、９０〜９５重量％の範囲であることがより好ましい。含量が８０重量％未満である場合は十分な粘着力が得られず、９９重量％超過である場合は凝集力が低下することがある。
【００２１】
架橋可能な官能基を有する単量体は、下記の架橋剤との化学結合によって凝集力または粘着強度を付与する成分であって、ヒドロキシ基を有する単量体、カルボキシ基を有する単量体、アミド基を有する単量体、３級アミン基を有する単量体などが挙げられ、これらは、単独または二種以上混合して用いていてよい。
【００２２】
ヒドロキシ基を有する単量体としては、２−ヒドロキシエチル（メタ）アクリレート、２−ヒドロキシプロピル（メタ）アクリレート、２−ヒドロキシブチル（メタ）アクリレート、４−ヒドロキシブチル（メタ）アクリレート、６−ヒドロキシヘキシル（メタ）アクリレート、２−ヒドロキシエチレングリコール（メタ）アクリレート、２−ヒドロキシプロピレングリコール（メタ）アクリレート、アルキレン基の炭素数が２−４であるヒドロキシアルキレングリコール（メタ）アクリレートなどが挙げられ、中でも２−ヒドロキシエチル（メタ）アクリレートが好ましい。
【００２３】
カルボキシ基を有する単量体としては、（メタ）アクリル酸、クロトン酸などの１価酸;マレイン酸、イタコン酸、フマル酸などの２価酸、及びこれらのモノアルキルエステル；３−（メタ）アクリロイルプロピオン酸；アルキル基の炭素数が２−３である２−ヒドロキシアルキル（メタ）アクリレートの無水コハク酸開環付加体、アルキレン基の炭素数が２−４であるヒドロキシアルキレングリコール（メタ）アクリレートの無水コハク酸開環付加体、アルキル基の炭素数が２−３である２−ヒドロキシアルキル（メタ）アクリレートのカプロラクトン付加体に無水コハク酸を開環付加させた化合物などが挙げられ、中でも（メタ）アクリル酸が好ましい。
【００２４】
アミド基を有する単量体としては、（メタ）アクリルアミド、Ｎ−イソプロピルアクリルアミド、Ｎ−３級ブチルアクリルアミドなどが挙げられ、中でも（メタ）アクリルアミドが好ましい。
【００２５】
３級アミン基を有する単量体としては、Ｎ,Ｎ−（ジメチルアミノ）エチル（メタ）アクリレート、Ｎ,Ｎ−（ジエチルアミノ）エチル（メタ）アクリレート、Ｎ,Ｎ−（ジメチルアミノ）プロピル（メタ）アクリレートなどが挙げられる。
【００２６】
架橋可能な官能基を有する単量体は、アクリル系共重合体の製造に用いられる総単量体１００重量％に対し、１〜２０重量％の範囲で含まれることが好ましく、１〜１０重量％の範囲であることがより好ましい。含量が１重量％未満である場合は凝集力が低下することがあり、２０重量％超過である場合は粘着力が低下することがある。
【００２７】
また、前記単量体以外の他の重合性単量体が、粘着力を低下させない範囲、例えば１０重量％以下、好ましく５重量％以下でさらに含まれていてよい。
【００２８】
共重合体の製造方法は特に限定されず、当該分野において通常用いられる塊状重合、溶液重合、乳化重合、または懸濁重合などの方法を用いて製造することができ、溶液重合が好ましい。また、重合の際に通常用いられる溶媒、重合開始剤、分子量の制御のための連鎖移動剤などが用いられていてよい。
【００２９】
前記アクリル系共重合体は、ケル浸透クロマトグラフィー（Ｇｅｌ  ｐｅｒｍｅａｔｉｏｎ  ｃｈｒｏｍａｔｏｇｒａｐｈｙ；ＧＰＣ）にて測定された重量平均分子量（ポリスチレン換算）が通常５０,０００〜２,０００,０００であり、好ましくは、１,０００,０００〜２,０００,０００である。
【００３０】
本発明の一実施の形態において、前記架橋剤は、共重合体を適宜架橋することにより粘着剤の凝集力を強化するための成分であって、その種類は特に限定されない。例えば、イソシアネート系化合物、エポキシ系化合物などが挙げられ、これらを単独または二種以上混合して用いていてよい。
【００３１】
イソシアネート系化合物としては、トリレンジイソシアネート、キシレンジイソシアネート、２,４−ジフェニルメタンジイソシアネート、４,４−ジフェニルメタンジイソシアネート、ヘキサメチレンジイソシアネート、イソフォロンジイソシアネート、テトラメチルキシレンジイソシアネート、ナフタレンジイソシアネートなどのジイソシアネート化合物；トリメチロールプロパンなどの多価アルコール系化合物１モルにジイソシアネート化合物３モルを反応させた付加体、ジイソシアネート化合物３モルを自己縮合させたイソシアヌレート体、ジイソシアネート化合物３モルのうちの２モルから得られるジイソシアネートウレアに残りの１モルのジイソシアネートが縮合されたビュレット体、トリフェニルメタントリイソシアネート、メチレンビストリイソシアネートなどの３個の官能基を含有する多官能イソシアネート化合物などが挙げられる。
【００３２】
エポキシ系化合物としては、エチレングリコールジグリシジルエーテル、ジエチレングリコールジグリシジルエーテル、ポリエチレングリコールジグリシジルエーテル、プロピレングリコールジグリシジルエーテル、トリプロピレングリコールジグリシジルエーテル、ポリプロピレングリコールジグリシジルエーテル、ネオペンチルグリコールジグリシジルエーテル、１,６−ヘキサンジオールジグリシジルエーテル、ポリテトラメチレングリコールジグリシジルエーテル、グリセロールジグリシジルエーテル、グリセロールトリグリシジルエーテル、ジグリセロールポリグリシジルエーテル、ポリグリセロールポリグリシジルエーテル、レゾルシンジグリシジルエーテル、２,２−ジブロモネオペンチルグリコールジグリシジルエーテル、トリメチロールプロパントリグリシジルエーテル、ペンタエリスリトールポリグリシジルエーテル、ソルビトルポリグリシジルエーテル、アジピン酸ジグリシジルエステル、フタル酸ジグリシジルエステル、トリス（グリシジル）イソシアヌレート、トリス（グリシドキシエチル）イソシアヌレート、１,３−ビス（Ｎ,Ｎ−グリシジルアミノメチル）シクロヘキサン、Ｎ,Ｎ,Ｎ',Ｎ'−テトラグリシジル−ｍ−キシリレンジアミンなどが挙げられる。
【００３３】
また、イソシアネート系化合物、エポキシ系化合物と共にメラミン系化合物を単独または二種以上混合してさらに用いていてよい。
【００３４】
メラミン系化合物としては、ヘキサメチロールメラミン、ヘキサメトキシメチルメラミン、ヘキサブトキシメチルメラミンなどが挙げられる。
前記架橋剤は、固形分の含量を基準として前記アクリル系共重合体１００重量部に対し、０．１〜１５重量部の範囲で含まれることが好ましく、０．１〜５重量部の範囲で含まれることがより好ましい。含量が０．１重量部未満の場合は不足した架橋度によって凝集力が小さくなり、浮き上がりといった耐久性の低下が生じ且つ切断性を損なうことがあり、また、１５重量部超過である場合は過多架橋反応によって残留応力の緩和に問題が生じることがある。
【００３５】
前記シランカップリング剤は、密着性を増大させ、耐湿熱環境下における気泡や浮き上がり、剥離を防止することで耐久性を向上させる成分であって、本発明の一実施の形態では、溶解度パラメーターが１０．２〜１３．０（Ｃａｌ／ｃｍ３）０．５の範囲であるシランカップリング剤を用いることを特徴とする。
【００３６】
本発明の一実施の形態において、前記シランカップリング剤は、下記の化学式１で示されるシラン化合物を含む。
【００３７】
【化１】
2015048481.tif 000003
【００３８】
[前記式中、
Ｒ１は、水素、Ｃ１−Ｃ６のアルキル基、ニトロ、シアノ、アシル基、アルコキシカルボニル基、及びスルホン基からなる群より選ばれる一種以上の置換基によって置換または非置換のフェニル、ニトロ、ＣＯＲ３、またはＳＯ２Ｒ４を表し；
Ｘは、ＮＨ、Ｏ、またはＳを表し、但し、Ｒ１がＣＯＲ３である場合はＮＨまたはＳを表し；
ｍは、０〜４の整数を表し；
ｎは、１〜３の整数を表し；
Ｒ２は、Ｃ１−Ｃ６のアルキル基を表し；
Ｒ３及びＲ４は、それぞれ独立してＣ１−Ｃ６のアルキル基またはアリール基を表す。]
本明細書において用いられるＣ１−Ｃ６のアルキル基は、炭素数１〜６個で構成される直鎖状または分岐状炭化水素を意味し、例えば、メチル、エチル、ｎ−プロピル、ｉ−プロピル、ｎ−ブチル、ｎ−ペンチル、ｎ−ヘキシルなどが含まれるが、これらに限定されるものではない。
【００３９】
本明細書において用いられるアリール基は、芳香族基及びヘテロ芳香族基並びにそれらの部分的に還元された誘導体をすべて含む。前記芳香族基は、５〜１５角形からなる単環又は縮合環型であり、ヘテロ芳香族基は、酸素、硫黄又は窒素を一以上含む芳香族基を意味する。代表的なアリール基の例としては、フェニル、ナフチル、ピリジニル（ｐｙｒｉｄｉｎｙｌ）、フラニル（ｆｕｒａｎｙｌ）、チオフェニル（ｔｈｉｏｐｈｅｎｙｌ）、インドリル（ｉｎｄｏｌｙｌ）、キノリニル（ｑｕｉｎｏｌｉｎｙｌ）、イミダゾリニル（ｉｍｉｄａｚｏｌｉｎｙｌ）、オキサゾリル（ｏｘａｚｏｌｙｌ）、チアゾリル（ｔｈｉａｚｏｌｙｌ）、テトラヒドロナフチルなどがあるが、これらに限定されるものではない。
【００４０】
本発明のシランカップリング剤は、下記の化学式２〜６で示されるシラン化合物からなる群より選ばれる一種以上を含んでいてよい。
【００４１】
【化２】
2015048481.tif 000004
【００４２】
【化３】
2015048481.tif 000005
【００４３】
【化４】
2015048481.tif 000006
【００４４】
【化５】
2015048481.tif 000007
【００４５】
【化６】
2015048481.tif 000008
【００４６】
本発明のシラン化合物は、商業的に入手しまたは当該技術分野における公知の方法にて容易に製造することができる。例えば、前記化学式４で示される化合物は、下記の反応式１に示された反応工程により容易に製造することができる。
【００４７】
【化７】
2015048481.tif 000009
【００４８】
〔反応式１〕
前記反応式１に示された反応工程で用いられた反応試薬や反応条件などは、当業者に自明なものであり、必要に応じて適宜変更されていてもよいものとする。
【００４９】
前記シランカップリング剤は、固形分の含量を基準としてアクリル系共重合体１００重量部に対し、０．０１〜５重量部の範囲で含まれることが好ましく、０．０５〜２．５重量部の範囲で含まれることがより好ましい。含量が０．０１重量部未満の場合は耐湿熱の環境下で貼り合わせられる基材との密着性が低下することがあり、また、５重量部超過の場合は気泡や剥離現象が生じて反って耐久性が劣化することがある。
【００５０】
本発明の一実施の形態に係る粘着剤組成物は、前記したような成分以外に、用途に応じて要求される粘着力、凝集力、粘性、弾性率、ガラス転移温度、帯電防止性などを調節するために、粘着性付与樹脂、酸化防止剤、腐食防止剤、レベリング剤、表面潤滑剤、染料、顔料、消泡剤、充填剤、光安定剤、帯電防止剤などの添加剤をさらに含んでいてよい。
【００５１】
本発明の粘着剤組成物は、液晶セルとの貼り合わせのための偏光板用粘着剤としてだけではなく、表面保護フィルム用粘着剤としても兼用することができる。また、保護フィルム、反射シート、構造用粘着シート、写真用粘着シート、車線表示用粘着シート、光学用粘着製品、電子部品用粘着剤としてだけではなく一般の商業用粘着シート製品、医療用パッチにも使用可能である。
【００５２】
本発明の一実施の形態は、前記粘着剤組成物からなる粘着剤層が積層されてなる偏光板に関するものである。
【００５３】
前記粘着剤層の厚さは、その粘着力に応じて調節されていてよく、通常、３〜１００μｍであることが好ましく、１０〜１００μｍであることがより好ましい。
【００５４】
このような偏光板は、通常の液晶表示装置のいずれもに適用可能であり、具体的に前記粘着剤層が積層されてなる偏光板を液晶セルの少なくとも一方の面に貼り付けた液晶パネルを含む液晶表示装置を構成することができる。
【００５５】
したがって、本発明の一実施の形態は、液晶セルの少なくとも一方の面に前記偏光板が備えられた表示装置に関するものである。
【００５６】
以下、実施例、比較例、及び実験例によって本発明をより具体的に説明することにする。なお、これらの実施例、比較例、及び実験例は、単に本発明を説明するためのものに過ぎず、本発明の範囲がこれらに限定されないことは当業者に自明である。
【００５７】
製造例１：アクリル系共重合体の製造
窒素ガスが還流され温度調節が容易となるように冷却装置を設置した１Ｌの反応器に、ｎ−ブチルアクリレート（ＢＡ）８５重量部、メチルアクリレート（ＭＡ）７重量部、２−ヒドロキシエチルアクリレート５重量部、アクリル酸３重量部からなる単量体混合物を投入した後、溶剤としてエチルアセテート（ＥＡｃ）１００重量部を投入した。次いで、酸素を除去するために窒素ガスを１時間パージした後、６２℃を保持した。前記混合物を均一に混合した後、反応開始剤としてアゾビスイソブチロニトリル（ＡＩＢＮ）０．０７重量部を投入し、８時間反応させて、アクリル系共重合体（重量平均分子量約１００万）を製造した。
【００５８】
実施例１〜５：粘着剤付き偏光板の製造
（１）粘着剤組成物の製造
前記製造例１で収得したアクリル系共重合体１００重量部、下記の表１に表されたシラン系化合物０．４重量部、イソシアネート系架橋剤（日本ポリウレタン工業株式会社製のコロネートＬ）１．０重量部を混合した後、コーティング性を考慮して２８重量％の濃度に希釈して粘着剤組成物を製造した。
【００５９】
（２）粘着剤付き偏光板の製造
製造された粘着剤組成物をそれぞれシリコン離型剤がコートされた離型フィルム上に、硬化後の厚さが２５μｍになるように塗布し、１００℃でそれぞれ１分、５分、及び１０分間乾燥させて粘着剤層を形成した。前記粘着剤層上に離型フィルムをラミネートして粘着シートを製造した。
【００６０】
前記製造された粘着シートの離型フィルムを剥離した後、厚さ１８５μｍのヨード系偏光板に前記製造された粘着剤層を粘着加工にて積層して粘着剤付き偏光板を製造した。製造された偏光板を２３℃、６０％ＲＨの条件下で養生期間の間保管した。
【００６１】
比較例１：粘着剤付き偏光板の製造
下記の表１に表されたシラン系化合物を用いることを除いては、実施例１と同法にて粘着剤付き偏光板を製造した。
【００６２】
実験例１：粘着力及び粘着耐久性の評価
前記実施例１〜５及び比較例１で製造された粘着剤付き偏光板の物性を下記の方法にて測定し、その結果を下記の表１に表した。
【００６３】
（１）粘着力
粘着剤付き偏光板を２５ｍｍ×１００ｍｍの大きさに切断し、離型フィルムを剥離した後、ガラス基板（コーニング社製）に０．２５ＭＰａの圧力でラミネートし、５０℃、４９０ｐａ、２０分の条件下でオートクレーブ処理を施して試片を作製した。
【００６４】
作製された試片を２５℃、５０％ＲＨの条件下で２４時間放置した後、ＵＴＭ（インストロン社製の万能引張試験機）を使用して剥離速度１０ｍ／分、剥離角度１８０°で剥離した時の粘着力を測定した。このとき、測定は２５℃、５０％ＲＨの条件下で実施した。
【００６５】
（２）粘着耐久性
粘着剤付き偏光板を９０ｍｍ×１７０ｍｍで切断し、離型フィルムを剥離した後、ガラス基板（１１０ｍｍ×１９０ｍｍ×０．７ｍｍ）の両面に各偏光板の吸収軸が直交になる貼り付けた。このときに加えられた圧力は５ｋｇ／ｃｍ２で、気泡や異物が生じないようにクリーンルーム作業を行って試片を作製した。
【００６６】
作製された試片の耐熱特性は、８０℃の温度で１０００時間放置した後における気泡や剥離の発生の有無で観察した。試片の状態を評価する直前に室温で２４時間放置した後に評価を実施した。
【００６７】
また、前記試片の耐湿熱特性は、６０℃の温度及び９０％ＲＨの湿度条件下で１０００時間放置した後における気泡や剥離の発生の有無で観察した。同様に、試片の状態を評価する直前に室温で２４時間放置した後に評価を実施した。
＜評価基準＞
気泡や剥離なし：◎
気泡や剥離５個未満：○
気泡や剥離５個以上１０個未満：△
気泡や剥離１０個以上：×
【００６８】
【表１】
2015048481.tif 000010
【００６９】
前記表１に見られるように、本発明に係るシラン化合物を含む実施例１〜５の粘着剤組成物からなる粘着剤層が積層されてなる偏光板は、比較例１のβ−ケトエステル基とアルコキシ基を有するシラン化合物に比べて粘着力や耐熱・耐湿熱耐久性に顕著に優れている。
【００７０】
以上、本発明の特定の部分を詳細に記述したところ、本発明の属する技術分野における通常の知識を有する者にとって前記したような具体的な技術は、単なる好適な実現例であるに過ぎず、これらにより本発明の範囲が制限されるものではないことは明らかである。本発明の属する技術分野における通常の知識を有する者であれば、前記した内容を基に本発明の範疇内で種々の応用及び変形を行うことが可能であろう。
【００７１】
したがって、本発明の実質的な範囲は、特許請求の範囲とその等価物によって定義されると言えよう。